(57)【要約】【課題】高品質の画面を実現することができるプラズマディスプレイパネル。【解決手段】プラズマディスプレイパネルを提供する。このプラズマディスプレイパネルのガラス材質の前面基板または第２誘電層の少なくとも１つの部材は、コバルト（Ｃｏ）、ニッケル（Ｎｉ）、セレニウム（Ｓｅ）、鉄（Ｆｅ）、マンガン（Ｍｎ）、クロム（Ｃｒ）、バナジウム（Ｖ）、及びスカンジウム（Ｓｃ）からなる群より選択された１つ以上の遷移金属を含む遷移金属酸化物と、プラセオジミウム（Ｐｒ）、ネオジミウム（Ｎｄ）、サマリウム（Ｓｍ）、ティプロシウム（Ｄｙ）、及びホルミウム（Ｈｏ）からなる群より選択された１つ以上の稀土類元素を含む稀土類元素酸化物と、を含む。【選択図】図２
2007258177.tif 000002
【特許請求の範囲】
【請求項１】
任意の間隔をおいて略平行に配置される前面基板及び背面基板と；
前記背面基板上に形成される複数のアドレス電極と；
前記アドレス電極を覆って、前記背面基板上に形成される第１誘電層と；
前記第１誘電層上に所定の高さで形成され、放電空間を形成する複数の隔壁と；
前記放電空間内に形成される蛍光層と；
前記背面基板に対向する前記前面基板の一面に、前記アドレス電極と交差する方向に形成される複数の表示電極と；
前記表示電極を覆って、前記前面基板上に形成される第２誘電層と；
を含み、
前記前面基板又は前記第２誘電層の少なくとも１つの部材は、
コバルト（Ｃｏ）、ニッケル（Ｎｉ）、セレニウム（Ｓｅ）、鉄（Ｆｅ）、マンガン（Ｍｎ）、クロム（Ｃｒ）、バナジウム（Ｖ）、及びスカンジウム（Ｓｃ）からなる群より選択された少なくとも１つの遷移金属を含む遷移金属酸化物と、
プラセオジミウム（Ｐｒ）、ネオジミウム（Ｎｄ）、サマリウム（Ｓｍ）、ジプロシウム（Ｄｙ）、及びホルミウム（Ｈｏ）からなる群より選択された少なくとも１つの稀土類元素を含む稀土類元素酸化物と、
を含むことを特徴とする、プラズマディスプレイパネル。
【請求項２】
前記前面基板又は前記第２誘電層の少なくとも１つの部材は、ガラス材質からなることを特徴とする、請求項１に記載のプラズマディスプレイパネル。
【請求項３】
前記ガラス材質は、ＣＩＥ  Ｌ＊ａ＊ｂ＊座標値が、２６．０＜Ｌ＊＜３６．０と、ｂ＊＜−３．５または１．０＜ｂ＊と、を満たすことを特徴とする、請求項２に記載のプラズマディスプレイパネル。
【請求項４】
前記ガラス材質は、ソーダライムガラス、中性ボロシリケートガラス、及び無アルカリガラスからなる群より選択されたいずれか１つのガラス材質であることを特徴とする、請求項２に記載のプラズマディスプレイパネル。
【請求項５】
前記遷移金属酸化物は、ガラス組成物全体に対して０．０１〜２．０質量％含まれることを特徴とする、請求項１に記載のプラズマディスプレイパネル。
【請求項６】
前記遷移金属酸化物は、前記遷移金属を含む酸化物、塩化物、硝酸塩、及び硫化物からなる群より選択された少なくとも１つの化合物であって、ガラス組成物に添加して形成されることを特徴とする、請求項５に記載のプラズマディスプレイパネル。
【請求項７】
前記稀土類元素酸化物は、ガラス組成物全体に対して０．０１〜４．０質量％含まれることを特徴とする、請求項１に記載のプラズマディスプレイパネル。
【請求項８】
前記稀土類元素酸化物は、前記稀土類元素を含む酸化物、塩化物、硝酸塩、及び硫化物からなる群より選択された少なくとも１つの化合物であって、ガラス組成物に添加して形成されることを特徴とする、請求項７に記載のプラズマディスプレイパネル。
【請求項９】
前記遷移金属酸化物及び前記稀土類元素酸化物は、１：０．５〜１：２．０の質量比で含まれることを特徴とする、請求項１に記載のプラズマディスプレイパネル。
【発明の詳細な説明】
【技術分野】
【０００１】
本発明は、プラズマディスプレイパネルに関し、特に、ガラス基板の組成に、発色を誘導する遷移金属酸化物と、ネオン光を遮断する稀土類元素酸化物とを添加して、明室コントラスト（リビングコントラスト）及び色純度を改善して高品質の画面表示を実現するプラズマディスプレイパネルに関する。
【背景技術】
【０００２】
最近、プラズマディスプレイ装置の画質を改善して、色純度及びコントラストを改善するための研究が多角的に行われている。このような研究は、プラズマディスプレイ装置の材料または構造を変更する方法で進められている。
【０００３】
具体的には、プラズマディスプレイパネルを構成する基板、誘電体、隔壁、及び蛍光体などの材料そのものの組成を変更したり、新たな組成を添加することによって、明室コントラストについて、ある程度肯定的な改善効果を得ている。しかし、材料の変更等によれば、その他の問題点が発生する。
【０００４】
特許文献１には、ガラス基板の組成にニッケル酸化物及びコバルト酸化物を微量添加し、このような組成のガラス基板を前面基板として使用するプラズマディスプレイパネルが開示されている。このようなガラス基板によれば、ニッケル酸化物及びコバルト酸化物が外光を吸収して、可視光の透過率を減少させることによって、プラズマディスプレイパネルのコントラストの改善効果を得ている。
【０００５】
しかし、ニッケル酸化物及びコバルト酸化物による着色が可視光の波長領域全体でほぼ一律的に透過率を減少させ、蛍光体から発生する光も吸収するので、結果的に、画像の輝度が低下するという問題点が発生した。
【０００６】
一方、プラズマディスプレイ装置は、プラズマディスプレイパネルの内部に放電ガスが注入され、このような放電ガスとしては、キセノン（Ｘｅ）及びネオン（Ｎｅ）を混合したものが使用される。ネオンは、放電によって５８５ｎｍの波長付近のオレンジ色の可視光を発生させるので、プラズマディスプレイパネルで具現される赤色、緑色、及び青色蛍光体の発光色にオレンジ色が混合されるため、正確な色の具現ができないという問題点が発生した。
【０００７】
特許文献２には、誘電層に稀土類酸化物である酸化ネオジミウム（Ｎｄ２Ｏ３）及び酸化プラセオジミウム（Ｐｒ２Ｏ３）を少量添加して、ネオンの放電ガスから発生するオレンジ色の光（ネオン光）を遮断することによって、色純度及びコントラストが大きく改善される効果があることが開示されている。
【０００８】
【特許文献１】特開平１１−１３４２号公報
【特許文献２】大韓民国特許公開第１９９９−００７３４７８号明細書
【発明の開示】
【発明が解決しようとする課題】
【０００９】
そこで、本発明の発明者は、上記の組成を出発原料として各種の有機物を含ませてペースト化した後に印刷／焼成工程を経て層を製造する工程を、誘電層の製造工程に適用した。その結果、誘電体の組成が変更されて、粒度の分布が非常に広くなるだけでなく、添加された組成のイオンの拡散が起こり、誘電層の物性が低下して、結果的に、破損などの問題点が発生した。
【００１０】
そこで、本発明は、上記問題に鑑みてなされたものであり、本発明の目的とするところは、プラズマディスプレイパネルそのものの電気的特性及び光学的特性には影響を与えずに、外光反射輝度を低下させて、明室コントラスト（リビングコントラスト）を改善することができ、ネオン光を遮断して、色純度を改善すること可能な、新規かつ改良されたプラズマディスプレイパネルを提供することにある。
【課題を解決するための手段】
【００１１】
上記課題を解決するために、本発明のある観点によれば、任意の間隔をおいて略平行に配置される前面基板及び背面基板と、背面基板上に形成される複数のアドレス電極と、アドレス電極を覆って、背面基板上に形成される第１誘電層と、第１誘電層上に所定の高さで形成され、放電空間を形成する複数の隔壁と、放電空間内に形成される蛍光層と、背面基板に対向する前面基板の一面に、アドレス電極と交差する方向に形成される複数の表示電極と、表示電極を覆って、前面基板上に形成される第２誘電層と、を含み、前面基板又は第２誘電層の少なくとも１つの部材は、コバルト（Ｃｏ）、ニッケル（Ｎｉ）、セレニウム（Ｓｅ）、鉄（Ｆｅ）、マンガン（Ｍｎ）、クロム（Ｃｒ）、バナジウム（Ｖ）、及びスカンジウム（Ｓｃ）からなる群より選択された少なくとも１つの遷移金属を含む遷移金属酸化物と、プラセオジミウム（Ｐｒ）、ネオジミウム（Ｎｄ）、サマリウム（Ｓｍ）、ジプロシウム（Ｄｙ）、及びホルミウム（Ｈｏ）からなる群より選択された少なくとも１つの稀土類元素を含む稀土類元素酸化物と、を含むことを特徴とする、プラズマディスプレイパネルが提供される。
【００１２】
また、前面基板又は第２誘電層の少なくとも１つの部材は、ガラス材質からなってもよい。
【００１３】
また、ガラス材質は、ＣＩＥ  Ｌ＊ａ＊ｂ＊座標値が、２６．０＜Ｌ＊＜３６．０と、ｂ＊＜−３．５または１．０＜ｂ＊と、を満たしてもよい。
【００１４】
また、ガラス材質は、ソーダライムガラス、中性ボロシリケートガラス、及び無アルカリガラスからなる群より選択されたいずれか１つのガラス材質であってもよい。
【００１５】
また、遷移金属酸化物は、ガラス組成物全体に対して０．０１〜２．０質量％含まれてもよい。
【００１６】
また、遷移金属酸化物は、遷移金属を含む酸化物、塩化物、硝酸塩、及び硫化物からなる群より選択された少なくとも１つの化合物であって、ガラス組成物に添加して形成されてもよい。
【００１７】
また、稀土類元素酸化物は、ガラス組成物全体に対して０．０１〜４．０質量％含まれてもよい。
【００１８】
また、稀土類元素酸化物は、稀土類元素を含む酸化物、塩化物、硝酸塩、及び硫化物からなる群より選択された少なくとも１つの化合物であって、ガラス組成物に添加して形成されてもよい。
【００１９】
また、遷移金属酸化物及び稀土類元素酸化物は、１：０．５〜１：２．０の質量比で含まれてもよい。
【発明の効果】
【００２０】
以上説明したように本発明によれば、プラズマディスプレイパネルそのものの電気的特性及び光学的特性には影響を与えずに、外光反射輝度を低下させて、明室コントラストを改善することができ、ネオン光を遮断して、色純度を改善することができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
図１は、本発明の一実施形態に係るプラズマディスプレイパネルの一例を模式的に示した部分分解斜視図である。但し、本発明が適用されるプラズマディスプレイの構造は、かかる例に限定されず、本発明は、あらゆる構造のプラズマディスプレイに適用可能である。
【００２３】
図１に示すように、プラズマディスプレイパネルは、背面基板１上には、一方向（図面のＹ方向）に沿ってアドレス電極３が形成され、アドレス電極３を覆って、背面基板１の全面に第１誘電層５が形成される。第１誘電層５上には隔壁７が形成され、各々の隔壁７の間の放電セルに赤色（Ｒ）、緑色（Ｇ）、青色（Ｂ）の蛍光層９が形成されて、隔壁７の上面には、反射輝度減少層が形成される。
【００２４】
そして、背面基板１上には一定の間隔をおいて背面基板１と略平行に前面基板１１が配置される。背面基板１に対向する前面基板１１の一面には、アドレス電極３と直交する方向（図面のＸ方向）に沿って一対の透明電極１３ａ及びバス電極１３ｂから構成される表示電極１３が形成される。更に、前面基板１１の一面に、表示電極１３を覆って、第２誘電層１５及び保護膜１７が形成される。このような構造において、アドレス電極３及び表示電極１３の交差地点が放電セルを構成する。
【００２５】
プラズマディスプレイによれば、このような構造を有することにより、アドレス電極３及びいずれか１つの表示電極１３の間にアドレス電圧（Ｖａ）を印加してアドレス放電を行い、再び一対の表示電極１３の間に維持電圧（Ｖｓ）を印加して維持放電を行う。そして、この維持放電時に発生する真空紫外線が、該当する蛍光層９を励起させて前面基板１１を通じて可視光を放出する。
【００２６】
プラズマディスプレイパネルの明室コントラストは、外部からの光の反射程度を知ることができる外光反射輝度（Ｙ）との間で、下記の数式１の関係がある。
【００２７】
【数１】
2007258177.tif 000003
【００２８】
この数式１において、Ｌｐｅａｋは、ピーク輝度であり、Ｌｂ．ｇは、バックグラウンド輝度であり、Ｙは、外光反射輝度である。ピーク輝度は、明室内において発光した放電セルの発光輝度を表し、バックグラウンド輝度は、放電セルが発光しない状態での明室内の光の輝度を表す。
【００２９】
つまり、数式１から判るように、外光反射輝度が低いほど、プラズマディスプレイパネルの明室コントラストが改善されて、明るい室内でプラズマディスプレイ装置の画面が全体的に白く見える現象を防止することができる。
【００３０】
本実施形態によれば、上記の構造を有するプラズマディスプレイ装置のうちの前面基板１１及び第２誘電層１５が透明なガラス材質からなり、これらの部材のうちの少なくとも１つ以上の部材に、遷移金属酸化物及び稀土類元素酸化物が含まれる。
【００３１】
遷移金属酸化物は、明室コントラストを改善する効果を得ることができる。使用可能な遷移金属酸化物は、コバルト（Ｃｏ）、ニッケル（Ｎｉ）、セレニウム（Ｓｅ）、鉄（Ｆｅ）、マンガン（Ｍｎ）、クロム（Ｃｒ）、バナジウム（Ｖ）、及びスカンジウム（Ｓｃ）からなる群より選択された少なくとも１つ以上の遷移金属を含む酸化物である。
【００３２】
この際、遷移金属酸化物は、前面基板１１及び／または第２誘電層１５の全面に含まれる。含まれる遷移金属の種類によって、前面基板１１及び／または第２誘電層１５のガラス基板に着色される色が異なる。一例として、コバルト酸化物またはニッケル酸化物を添加すると、灰色系に着色されたガラス基板が製造される。
【００３３】
遷移金属酸化物は、十分な程度の明室コントラストを確保するために、ガラス組成物全体に対して０．０１〜２．０質量％含まれるのが好ましく、０．１〜２．０質量％含まれるのが更に好ましい。また、遷移金属酸化物は、ガラス組成物全体に対して０．０５、０．１、０．２、０．３、０．５、１、１．５質量％でも使用することができる。その含有量が前記０．１質量％未満である場合には、ガラス基板の着色が微弱であって、外光反射輝度を十分に低下させることができず、前記２．０質量％を超過する場合には、ガラス基板の過度な着色によってプラズマディスプレイパネルの輝度が低下する問題点が発生するので、この範囲内に適切に調節する。
【００３４】
一方、上述の通り、放電セル内に注入される放電ガスであるネオンにより、５５０〜６００ｎｍの波長付近のオレンジ色の可視光が発生し、従来のプラズマディスプレイパネルによれば、この可視光によって、色純度が深刻に低下し、コントラストが低下するという問題点があった。
【００３５】
そこで、本実施形態では、前面基板１１及び／又は第２誘電層１５のガラス基板に稀土類元素酸化物を含ませることによって、前記オレンジ色の可視光を遮断する。
【００３６】
使用可能な稀土類元素酸化物は、プラセオジミウム（Ｐｒ）、ネオジミウム（Ｎｄ）、サマリウム（Ｓｍ）、ジプロシウム（Ｄｙ）、及びホルミウム（Ｈｏ）からなる群より選択された少なくとも１つ以上の稀土類元素を含む酸化物である。
【００３７】
この稀土類元素は、特定の波長の光に対して吸収性が高い選択的な透過吸収能を有するので、蛍光層で発生する赤色、緑色、及び青色の可視光を透過し、オレンジ色の光だけを選択的に吸収することができる。
【００３８】
このような稀土類元素は、十分な程度にオレンジ色の光を遮断するために、ガラス組成物全体に対して０．０１〜４．０質量％含まれるのが好ましく、０．０５〜４．０質量％含まれるのが更に好ましい。また、稀土類元素酸化物は、ガラス組成物全体に対して０．０１、０．０３、０．０５、０．１、０．２、０．３、０．５、１、１．５、２、３質量％でも使用することができる。有量が０．０１質量％未満である場合には、オレンジ色の光を十分に遮断することができず、含有量が４．０質量％を超過する場合には、蛍光層で発生する赤色、緑色、または青色の可視光も吸収して、色純度がより低下する問題点が発生するので、この範囲内に適切に調節する。
【００３９】
特に、本実施形態のように遷移金属酸化物及び稀土類元素酸化物を同時に使用することによって、従来のように各々の酸化物を単独に使用する場合と同様にプラズマディスプレイパネルの部材の物性の低下を防止するだけでなく、明室コントラスト及び色純度を改善する効果を得ることができる。
【００４０】
この際、含有される遷移金属酸化物と稀土類元素酸化物との質量比は、例えば、１：０．５〜１：２．０とすることが好ましい。この遷移金属酸化物と稀土類元素酸化物との質量比が１：０．５未満である場合には、オレンジ色の光を十分に遮断することができず、１：２．０を超過する場合には、蛍光層で発光する赤色、緑色又は青色の可視光も吸収してしまい、色純度がより低下する問題点が発生する。
【００４１】
一方、遷移金属酸化物及び稀土類元素酸化物が添加されるプラズマディスプレイパネルの前面基板及び前面誘電層は、ガラス材質からなり、このガラス材質は、ディスプレイ用基板として通常使用されるソーダライムガラス（Ｓｏｄａ  ｌｉｍｅ  ｇｌａｓｓ）、中性ボロシリケートガラス（ｎｅｕｔｒａｌ  ｂｏｒｏｓｉｌｉｃａｔｅ  ｇｌａｓｓ）、及び無アルカリガラス（ｎｏｎ−ａｌｋａｌｉ  ｇｌａｓｓ）などがある。
【００４２】
このガラス材質の組成は、本実施形態では限定しないが、一例として、ガラス組成物は、ＺｎＯを２０〜７０質量％と、ＢａＯを１０〜５０質量％と、Ｂ２Ｏ３を１０〜４０質量％と、Ｐ２Ｏ５を０〜２０質量％、好ましくは０．１〜２０質量％と、ＳｉＯ２を０〜２０質量％、好ましくは０．１〜２０質量％と、Ｂｉ２Ｏ３を０〜２０質量％、好ましくは０．１〜２０質量％と、Ｖ２Ｏ５を０〜３０質量％、好ましくは０．１〜３０質量％と、Ｎａ２Ｏ、Ｌｉ２Ｏ、及びＫ２Ｏからなる群より選択される少なくとも１つ以上の酸化物を０〜１０質量％、好ましくは０．１〜１０質量％と、ＣａＯを０〜１０質量％、好ましくは０．１〜１０質量％と、ＭｇＯを０〜１０質量％、好ましくは０．１〜１０質量％と、ＳｒＯを０〜３０質量％、好ましくは０．１〜３０質量％と、ＭｏＯ３を０〜２０質量％、好ましくは０．１〜２０質量％と、Ａｌ２Ｏ３を０〜１０質量％、好ましくは０．１〜１０質量％と、Ｓｂ２Ｏ３、ＣｕＯ、Ｃｒ２Ｏ３、Ａｓ２Ｏ３、ＣｏＯ、及びＮｉＯからなる群より選択される少なくとも１つ以上の酸化物を０〜１０質量％、好ましくは０．１〜１０質量％と、ＴｉＯ２を０〜１０質量％、好ましくは０．１〜１０質量％とを含む。
【００４３】
図４は、ＣＩＥ  Ｌ＊ａ＊ｂ＊色座標を説明するための座標系である。
【００４４】
ＣＩＥ  Ｌ＊ａ＊ｂ色座標は、ＣＩＥ表色系（国際照明会；Ｃｏｍｍｉｓｓｉｏｎ  Ｉｎｔｅｒｎａｔｉｏｎａｌ  ｄｅ  ＩＥｃｌａｉｒａｇｅまたはＩｎｔｅｒｎａｔｉｏｎａｌ  Ｃｏｍｍｉｓｓｉｏｎｏｎ  Ｉｌｌｕｍｉｎａｔｉｏｎ）によって色を定量化して座標値で示したものである。
【００４５】
図４に示すように、ＣＩＥ  Ｌ＊ａ＊ｂ＊は、Ｌ＊を垂直軸にし、色度を示すａ＊、ｂ＊を水平面とする空間から構成されている。ここで、ａ＊が正の方向に大きな値であるほど、赤色を強く帯び、負の方向に大きな値であるほど、緑色を強く帯びる。また、ｂ＊が正の方向に大きな値であるほど、黄色を強く帯び、負の方向に大きな値であるほど、青色を強く帯びる。この時、中央は無彩色である。
【００４６】
好ましくは、前面基板１１及び第２誘電層１５のうちのいずれか１つ以上の部材に使用されるガラス材質は、ＣＩＥ  Ｌ＊ａ＊ｂ＊座標値が、２６．０＜Ｌ＊＜３６．０であり、ｂ＊＜−３．５または１．０＜ｂ＊を満たさなければならない。この範囲内で、輝度及び色調を最適化したガラス材質を利用した前面基板１１や第２誘電層１５を使用する。
【００４７】
このＬ＊の値は、ガラス材質を利用して製造された前面基板１１や第２誘電層１５の透過率に線形的に比例し、プラズマディスプレイパネル用ガラス材質がこのＬ＊、ｂ＊の値の範囲から外れる場合には、オレンジ色の光の遮断効果が低下する。よって、本実施形態では、このＣＩＥ  Ｌ＊ａ＊ｂ色座標の範囲を満たすように、遷移金属酸化物及び稀土類元素酸化物をガラス組成物を構成する金属酸化物粉末に混合する。
【００４８】
本実施形態による遷移金属酸化物及び稀土類元素酸化物が含まれているガラス基板の製造は、
ａ）ガラス組成物を構成する金属酸化物粉末に、遷移金属化合物及び稀土類元素化合物を混合する段階と；
ｂ）この混合された原料を溶融する段階と；
ｃ）この溶融された混合原料を急冷して成型する段階と；
を経る。
【００４９】
段階ａ）の遷移金属化合物は、遷移金属酸化物を形成することができるものであって、遷移金属を含む酸化物、塩化物、硝酸塩、及び硫化物などが混合される。稀土類元素化合物も、稀土類元素酸化物を形成することができるものであって、稀土類元素を含む酸化物、塩化物、硝酸塩、及び硫化物などが混合される。
【００５０】
段階ｂ）の溶融は、１０００〜１５００℃で１０分〜１時間行って、各成分を均一に混合する。この範囲で溶融を行うことによって、好ましい物性を得ることができる。
【００５１】
段階ｃ）の急冷は、乾式または湿式で行い、湿式急冷では水を使用するのが好ましく、急冷後に、スロットダウンロード法、オーバーフローダウンロード法、フロート法、及びロールアウト法などの方法で板形に成型して切断する工程を経る。
【００５２】
上記のように、本実施形態によれば、遷移金属酸化物及び稀土類元素酸化物を同時に使用することによって、各々の酸化物によって得られる効果を最小限確保することができるだけでなく、各々が奏する光品位的効果（画像品質の向上効果）と電子遮断効果とが互いに相殺されずに、ネオンカット（ネオン光の遮断）のためのフィルター層が必要なく、透過率を増加させることができる。その結果、プラズマディスプレイパネルの明室コントラスト及び色純度が改善される効果を得ることができる。
【００５３】
以下で、本発明の好ましい実施例を示す。しかし、下記の実施例は、本発明の好ましい一実施例にすぎず、本発明は下記の実施例によって限定されない。
【実施例】
【００５４】
（実施例１、２、及び比較例１の製造）
下記の表１に示した組成の金属酸化物を準備した後、ジルコニアボールが備えられたポリエチレン容器にエチルアルコールを入れて２０時間ボールミリングを行って、均一に混合した。この時、比較例１は、既存の前面基板１１として最も幅広く使用されているＡＧＣ社のＰＤ−２００を使用した。
【００５５】
この混合された粉末を白金ルツボに入れて１２５０℃で２時間溶融した後、乾式急冷して、ディスクミルで助粉砕し、再び乾式紛砕機で微粉砕した。そして、乾燥された混合物を解砕して、錫槽に入れて板形に成型して、プラズマディスプレイパネル用ガラス基板を製造した。
【００５６】
【表１】
2007258177.tif 000004
【００５７】
（実施例１、２、及び比較例１の測定結果）
これら実施例１、２、及び比較例１のガラス基板に対して、分光光度計を利用して光の透過率（５５０ｎｍ）を測定し、外光反射輝度及び上記の数式１に基づいて明室コントラストを測定して、その結果を下記の表２、図２、及び図３に示した。ここでは、明室コントラストを、（Ｌｐｅａｋ＋Ｙ）と（Ｌｂ．ｇ＋Ｙ）との比で表した。
【００５８】
【表２】
2007258177.tif 000005
【００５９】
この表２によると、既存の前面基板として使用されている比較例１の基板は、透過率がほぼ透明に近い９０％を示し、外光反射輝度が１２．３９ｃｄ／ｍ２を示した。
【００６０】
これに比べて、実施例１の基板は、Ｌ＊の値が３１、ｂ＊の値が１．０６となり、図２に示すように淡黄灰色（Ｙｅｌｌｏｗｉｓｈ  Ｇｒａｙ）を示した。そして、実施例２の基板も、Ｌ＊の値が３５、ｂ＊の値が−３．９８となり、図３に示すように青灰色（Ｂｌｕｉｓｈ  Ｇｒａｙ）を示した。
【００６１】
特に、実施例１のガラス基板の透過率が６９．６２％で、比較例１に比べて２２．６％減少し、外光反射輝度も比較例１に比べて３８．６％低下し、実施例２のガラス基板の透過率が比較例１に比べて２２．２％減少し、外光反射輝度も３８．１％低下することが確認された。
【００６２】
一般に、透過率及び外光反射輝度は、比例的に減少するのに比べて、本発明による基板は、輝度を左右する透過率より外光反射輝度の減少分がはるかに大きく、数式１によって明室コントラストが改善する効果を得ることができる。
【００６３】
（実施例１によるプラズマディスプレイ装置の製造）
上記の実施例１で製造されたガラス基板を前面基板として使用して、プラズマディスプレイ装置を製造した。
【００６４】
実施例１で製造されたガラス基板上にＩＴＯを蒸着してＩＴＯ透明電極層を形成した後、このＩＴＯ透明電極層上にバス電極、放電維持電極、誘電層、及び保護層を形成して前面基板を製造し、アドレス電極、誘電層、隔壁、及び蛍光層が形成された背面基板を製造した後、前記背面基板及び前面基板を利用してパネルを組み立てて、封着、排気、放電気体注入、及びエイジングして、プラズマディスプレイパネルを製造した。
【００６５】
そして、透明ガラス基板に電子遮断層が形成された前面フィルターをフロントキャビネットに装着した後、フロントキャビネットとバックカバーとの間に製造されたプラズマディスプレイパネル及びシャーシーベースを装着して、プラズマディスプレイ装置を製造した。
【００６６】
このプラズマディスプレイ装置によれば、上記の通り、ガラス材質の前面基板に遷移金属酸化物及び稀土類元素酸化物を含ませることによって、明室コントラスト及び色純度を改善して、高品質の画面を実現することができる。
【００６７】
以上で、本発明の好ましい実施例について説明したが、本発明はこれに限定されず、特許請求の範囲、発明の詳細な説明、及び添付した図面の範囲内で多様に変形して実施することができ、これも本発明の範囲に属する。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６９】
【図１】本発明の一実施形態に係るプラズマディスプレイパネルの一例を模式的に示した部分分解斜視図である。
【図２】本発明の実施例１で製造されたガラス基板の色を説明する説明図である。
【図３】本発明の実施例２で製造されたガラス基板の色を説明する説明図である。
【図４】ＣＩＥ  Ｌ＊ａ＊ｂ＊色座標の座標系を示した図面である。
【符号の説明】
【００７０】
１        背面基板
３        アドレス電極
５        第１誘電層
７        隔壁
９        蛍光層
１１      前面基板
１３      表示電極
１３ａ    透明電極
１３ｂ    バス電極
１５      第２誘電層
１７      保護膜
【図１】
2007258177.tif 000006
【図４】
2007258177.tif 000007
【図２】
2007258177.tif 000008
【図３】
2007258177.tif 000009